(57)【特許請求の範囲】
【請求項１】
Ｉ）Ａ）シラノール官能性オルガノポリシロキサン、
Ｂ）ホウ素化合物、及び
Ｃ）乳化剤、
の混合物を形成させる工程、
ＩＩ）工程Ｉ）からの混合物に水を混合してエマルジョンを形成させる工程、
を含み、
ＩＩＩ）前記エマルジョンをさらにせん断混合する工程、
を任意選択で場合によりさらに含んでいてもよい、エマルジョン組成物の製造方法。
【請求項２】
前記工程Ｉの混合物が
５０〜９９重量パーセントのＡ）、
０．０５〜３０重量パーセントのＢ）、
０．１０〜４０重量パーセントのＣ）、
を、Ａ）、Ｂ）およびＣ）の合計が１００重量パーセントとなる条件で含む、請求項１に記載の方法。
【請求項３】
前記エマルジョンが、ホウ素架橋オルガノポリシロキサンを含む分散相を有する水連続相エマルジョンである、請求項１又は２に記載の方法。
【請求項４】
前記オルガノポリシロキサンがシラノール末端ポリジメチルシロキサンである、請求項１〜３のいずれか一項に記載の方法。
【請求項５】
前記ホウ素化合物がトリメチルシロキシ末端ポリジメチルシロキサンに分散されている、請求項１〜４のいずれか一項に記載の方法。
【請求項６】
前記ホウ素化合物がＢ２Ｏ３またはＨ３ＢＯ３である、請求項１〜５のいずれか一項に記載の方法。
【請求項７】
前記乳化剤が非イオン系界面活性剤の混合物である、請求項１〜６のいずれか一項に記載の方法。
【請求項８】
前記非イオン系界面活性剤がポリオキシエチレン脂肪アルコールである、請求項７に記載の方法。
【請求項９】
前記非イオン系界面活性剤が８〜１５の組み合わせたＨＬＢ値を有する、請求項７又は８に記載の方法。
【請求項１０】
前記非イオン系界面活性剤混合物がポリオキシエチレン（２３）ラウリルエーテルおよびポリオキシエチレン（４）ラウリルエーテルを含有する、請求項７に記載の方法。
【請求項１１】
前記非イオン系界面活性剤混合物がエトキシル化Ｃ１０ゲルベアルコールまたはエトキシル化イソ‐Ｃ１３アルコールを含有する、請求項７〜９のいずれか一項に記載の方法。
【請求項１２】
工程Ｉからの混合物１００部毎に５〜７００部の水が混合されてエマルジョンが形成される、請求項１に記載の方法。
【請求項１３】
前記水が漸増分に分けて添加され、各漸増分が工程Ｉからの混合物の３０重量％未満である、請求項１〜１２のいずれか一項に記載の方法。
【請求項１４】
請求項１〜１３のいずれか一項に記載の方法により製造されたエマルジョンのフィルムを形成させ、前記フィルムを乾燥させる工程を含む、被膜の形成方法。
【発明の詳細な説明】
【技術分野】
【０００１】
関連出願の相互参照
本出願は、２００８年４月１４日出願の米国仮特許出願番号６１／０４４５９４の利益を請求する。
【０００２】
本開示は、シラノール官能性オルガノポリシロキサン、ホウ素化合物、乳化剤の混合物を形成し、その後水を加えてエマルジョンを形成することによるエマルジョン組成物の製造方法に関する。得られたエマルジョンは高粘度またはダイラタントシリコーンの被膜提供に有用である。
【背景技術】
【０００３】
背景
高分子量シリコーンをバルクとして扱うことの代替として、高分子量シリコーンのエマルジョンを提供する数多くの試みがなされてきた。一般には、高分子量シリコーンのエマルジョンを製造する方法に二つのタイプ、シロキサンモノマーのエマルジョン重合を経由するか、または予め形成された高分子量シリコーンの機械乳化のいずれかがある。多くの場合、シリコーンの特性に影響を及ぼす他の成分をシリコーン組成物に組み込む必要がある。例えば、充填剤、触媒、または架橋剤などの他の添加成分は、その後のシリコーンの物理特性を改変するためにシリコーン組成物にとって興味あるところである。しかし、それら成分の多くをシリコーンエマルジョン組成物に組み込むことは、添加成分および乳化プロセス（これは機械的対エマルジョン重合方法である）の選択に応じて、問題となり得る。例えば、もし所望のシリコーン添加成分が乳化プロセス中に水と相互作用するなら、その添加剤をシリコーンエマルジョンに組み込むことは困難または不可能となり得る。
【０００４】
種々の架橋剤成分をオルガノポリシロキサンと組み合わせて高分子量またはエラストマー状シリコーン組成物を提供するシリコーンエマルジョン分野で沢山の実例がある。また一方、シリコーンエマルジョンに架橋添加剤としてのホウ素化合物の添加に関する例はほとんどない。
【０００５】
多くのホウ素架橋オルガノポリシロキサン、またはボロシロキサンは、それら固有のダイラタント特性のため、特に興味がある。例えば、ダイラタントホウ素架橋シリコーンはアクティブ・プロテクション・システム（ＡＰＳ）で用いられ、そこでは布地がホウ素架橋シリコーンで被覆されている。しかしながら、そのような製法は、ホウ素架橋シリコーンがまず溶剤に分散または溶解されることを必要とする。ホウ素架橋シリコーンの水ベースエマルジョンがより扱いやすく、そのようなプロセスにおいて環境的にも望まれている。また一方、ホウ素架橋シリコーンまたはボロシロキサンのエマルジョンの例は、ほとんどない。おそらくホウ素架橋剤と水との相互作用が水ベース組成物での架橋化学を制限している。それ故、好ましくない溶剤ベース製法を回避するため、ホウ素架橋シリコーンのエマルジョンを提供する必要性は存在する。
【０００６】
米国特許第４，８６３，９８５号はエラストマー状に架橋しうるシリコーン水性エマルジョンを教示している。具体的には、米国特許第４，８６３，９８５号は、シリコーンエマルジョンから水の除去により、エラストマー状に架橋しうる（例を挙げると、建設業のためのエラストマー・シール材を作る）シリコーンチキソトロピックエマルジョンが、４から８のｐＨおよび少なくとも５０％の固形分を有し、ならびに（Ａ）α、ω‐（ジヒドロキシ）ポリジオルガノシロキサンおよび安定化量の少なくとも１種のアニオンもしくは非イオン界面活性剤またはそれらの混合物の水中油滴型エマルジョン１００部；（Ｂ）粉末状のシリカ質補強用充填剤１から１５部；（Ｃ）シリカ質充填剤（Ｂ）以外の無機充填剤０から２５０部；（Ｄ）触媒スズ化合物０．０１から２部；および（Ｅ）酸化ホウ素、ホウ酸またはホウ酸塩０．１から５部を含有する、ことを開示している。米国特許第４，８６３，９８５号はエラストマー性シリコーンを与えるシリコーンエマルジョンを教示する一方、スズと充填剤の添加はそれらの組成物では必須である。さらに、米国特許第４，８６３，９８５号はホウ素化合物を、α、ω‐（ジヒドロキシ）ポリジオルガノシロキサンの事前形成水中油滴型エマルジョンに添加することを教示している。
【先行技術文献】
【特許文献】
【０００７】
【特許文献１】米国特許第４，８６３，９８５号
【発明の概要】
【発明が解決しようとする課題】
【０００８】
本発明者らは、ホウ素架橋オルガノポリシロキサンのエマルジョンの製造方法を見出した。先行技術の教示と著しく異なって、本発明者らはホウ素化合物をエマルジョンの形成前にオルガノポリシロキサンと組み合わすことができることを予想外に見出した。その製法は、その後の様々な物理特性のシリコーンポリマーを生じさせるホウ素架橋オルガノポリシロキサンのエマルジョンを提供する。具体的には、本製法は、高い粘性のシリコーン液体からダイラタント特性を有するエラストマー状シリコーンまで様々な被膜を生産するホウ素架橋オルガノポリシロキサンのエマルジョンを提供する。
【課題を解決するための手段】
【０００９】
概要
本開示は、
Ｉ）
Ａ）シラノール官能性オルガノポリシロキサン、
Ｂ）ホウ素化合物、及び
Ｃ）乳化剤、
の混合物を形成させる工程、
ＩＩ）工程Ｉ）からの混合物に水を混合してエマルジョンを形成させる工程、
を含み、
ＩＩＩ）前記エマルジョンをさらにせん断混合する工程、
を任意選択で場合によりさらに含んでもよい、エマルジョン組成物の製造方法を提供する。
【００１０】
本製法によるエマルジョンは種々の用途で有用である。たとえば本方法はヘアケア用途向けの高粘性シリコーンエマルジョンを提供する。本製法はさらにアクティブ・プロテクション・システム用布地コーティングとして有用なダイラタントシリコーンエマルジョンを提供する。
【００１１】
詳細な説明
本開示の製法の第一工程は、次の混合物を形成させることを含む：
Ａ）シラノール官能性オルガノポリシロキサン、
Ｂ）ホウ素化合物、及び
Ｃ）乳化剤、
これらそれぞれについて以下詳細に記述する。
【００１２】
Ａ）シラノール官能性オルガノポリシロキサン
オルガノポリシロキサンは、（Ｒ３ＳｉＯ０．５）、（Ｒ２ＳｉＯ）、（ＲＳｉＯ１．５）、または（ＳｉＯ２）シロキシ単位（式中、Ｒは独立して、有機基、ＯＨ（シラノール）、またはＨ（ＳｉＨ官能性）であり得る）から独立に選択されたシロキサン単位を含有するポリマーである。これらシロキシ単位は一般にそれぞれＭ、Ｄ、Ｔ、およびＱ単位と呼ばれている。これらシロキシ単位は種々の方法で組みわせて、環状、直鎖状、または分岐状構造を形成することができる。得られるポリマー構造の化学特性および物理特性は、オルガノポリシリオキサンに存在する各シロキシ単位のタイプおよび数に応じて変化する。例えば、オルガノポリシロキサンは、揮発性または低粘度液体、高粘度液体／ガム、エラストマーまたはラバー、および樹脂（レジン）であり得る。
【００１３】
本発明で成分Ａ）として有用なオルガノポリシロキサンは、（Ｒ３ＳｉＯ０．５）、（Ｒ２ＳｉＯ）、（ＲＳｉＯ１．５）、または（ＳｉＯ２）シロキシ単位の任意の組合せを有し得るが、ただし前記オルガノポリシロキサンは、少なくとも１個のシラノール基（ＳｉＯＨ）を含有することを条件とする。したがって、オルガノポリシロキサンは様々な分子量を有し、液状、ガム、エラストマー、樹脂、またはそれらの任意の組合せであってよい。例えば、オルガノポリシロキサンは、成分Ａ）のオルガノポリシロキサン組成物中に少なくとも１個のシラノール基が存在することを条件に、低分子量の液状オルガノポリシロキサン中に高分子量のオルガノポリシロキサン（例えばエラストマーまたは樹脂など）との混合物でよい。
【００１４】
前記オルガノポリシロキサン中に存在するシラノール基の量は変わり得る。オルガノポリシロキサン中のシラノール基の量はＳｉＯＨの重量％として指定される。成分Ａ）として有用なオルガノポリシロキサン中に典型的に存在するシラノール基の重量パーセントは、０．０１から２０重量パーセント、あるいは０．０５から１０重量パーセント、あるいは０．０５から４重量パーセントの範囲である。
【００１５】
一つの実施態様において、前記オルガノポリシロキサンは主に、末端シラノール基を有する直鎖状ポリジメチルシロキサンである。その主たる、末端シラノール基を有する直鎖状ポリジメチルシロキサンは式：
ＨＯ（Ｍｅ）２ＳｉＯ［（Ｍｅ）２ＳｉＯ］ｘ（Ｍｅ）２ＳｉＯＨ
（式中、ｘは＞０であり、あるいはｘは１〜４０００、あるいは１０〜１０００である）
を有し得る。
【００１６】
他の実施態様では、前記シラノール官能性オルガノポリシロキサンは、成分Ｂ）および成分Ｃ）と混合する前または混合中に、他のシランまたはポリシロキサン成分と混合してもよい。他のシランまたはポリシロキサン成分には、シラノール官能性オルガノポリシロキサンと反応できる有機官能性シランまたは有機官能性ポリシロキサンが挙げられる。適する有機官能性シランとして、アミノ官能性シラン、例えば、アミノプロピルトリメトキシシラン、エチレンジアミンプロピルトリメトキシシラン、またはエチレンジアミンイソブチルトリメトキシシランなどが挙げられる。
【００１７】
適する有機官能性ポリシロキサンとしては、アミノ官能性オルガノポリシロキサン、例えば、式：
Ｒ２Ｒ２ＳｉＯ（Ｒ２ＳｉＯ）ａ（Ｒ１ＲＳｉＯ）ｂＳｉＲ２Ｒ２、または
Ｒ２Ｒ２ＳｉＯ（Ｒ２ＳｉＯ）ａ（Ｒ１ＳｉＯ３／２）ｂＳｉＲ２Ｒ２
［式中、Ｒは一価の有機基であり、Ｒ１は‐Ｒ３ＮＨ２および‐Ｒ３ＮＨＲ４ＮＨ２（式中、Ｒ３は少なくとも３個の炭素原子を有する二価の炭化水素基であり、Ｒ４は少なくとも２個の炭素原子を有する二価の炭化水素基である）からなる群から選ばれた式を有するアミノアルキル基であり、Ｒ２はＲ、Ｒ１、またはＯＨであり、ａは０から２０００の値を有し、ｂはゼロよりも大きく２００までの値を有する］を有するもの、が挙げられる。一価Ｒ基は、アルキル基、例えば、メチル、エチル、プロピル、ブチル、アミル、およびヘキシル；アルケニル基、例えば、ビニル、アリル、およびヘキセニル；シクロアルキル基、例えば、シクロブチルおよびシクロヘキシル；アリール基、例えば、フェニルおよびナフチル；アラルキル基、例えば、ベンジルおよび２‐フェニルエチル；アルカリール基、例えば、トリル、およびキシリル；ハロ炭化水素基、例えば、３‐クロロプロピル、４‐ブロモブチル、３，３，３‐トリフルオロプロピル、クロロシクロヘキシル、ブロモフェニル、およびクロロフェニル、によって例示される。典型的には、Ｒは１から６個の炭素原子を有する一価炭化水素基である。特に、好ましいＲ基はメチル、フェニル、およびビニルである。基Ｒ３は典型的に３から２０個の炭素原子を有するアルキレン基である。典型的には、Ｒ３は、プロピレン、‐ＣＨ２ＣＨＣＨ３‐、ブチレン、‐ＣＨ２ＣＨ（ＣＨ３）ＣＨ２‐、ペンタメチレン、ヘキサメチレン、３‐エチル‐ヘキサメチレン、オクタメチレン、およびデカメチレンから選ばれる。基Ｒ４は典型的に２から２０個の炭素原子を有するアルキレン基である。典型的には、Ｒ４は、エチレン、プロピレン、‐ＣＨ２ＣＨＣＨ３‐、ブチレン、‐ＣＨ２ＣＨ（ＣＨ３）ＣＨ２‐、ペンタメチレン、ヘキサメチレン、３‐エチル‐ヘキサメチレン、オクタメチレン、およびデカメチレンから選ばれる。Ｒ１は典型的には、‐ＣＨ２ＣＨ２ＣＨ２ＮＨＣＨ２ＣＨ２ＮＨ２または‐ＣＨ２ＣＨ（ＣＨ３）ＣＨ２ＮＨＣＨ２ＣＨ２ＮＨ２である。これら同じアミノ官能性基の塩もまた用いることができる。そのような塩の例として、アルキルカルボン酸塩、アリールカルボン酸塩、塩化物および臭化物などのハロゲン化塩、ならびに有機酸でのアミンの中和生成物が挙げられる。基Ｒ２はＲ、Ｒ１、または‐ＯＨであり得るが、典型的にＲ２はメチルまたは‐ＯＨである。ポリオルガノシロキサンは０．１から１５モルパーセントの上記アミノ基および最も典型的には０．２から１０モルパーセントの上記アミノ基を有し得る。上記の式で、典型的にａは５０から２０００の値を有し、ｂは１から１００の値を有する。本発明で有用なアミノ官能性ポリオルガノシロキサンは当技術分野で周知の方法により製造することができる。それらポリオルガノシロキサンの多くが市販されている。
【００１８】
工程Ｉで添加されたシラノール官能性オルガノポリシロキサンの量は変わり得る。用いられる量は、工程Ｉ）で用いられるホウ素化合物のタイプおよび量ならびに所望の架橋の程度に依存する。典型的には、シラノール官能性オルガノポリシロキサンの量は、工程Ｉの混合物の全重量に基づいて、５０から９９、あるいは７５から９５、あるいは８５から９０重量パーセントの範囲である。
【００１９】
Ｂ）ホウ素化合物
成分Ｂ）はホウ素化合物である。本明細書において、「ホウ素化合物」とはホウ素を含有する任意の化合物を意味する。オルガノポリシロキサンと反応することが知られている任意のホウ素化合物を成分Ｂ）として選択できる。あるいは、ホウ素化合物は、オルガノポリシロキサン上のシラノール官能基と反応することで知られているものから選択できる。そのようなホウ素化合物には；酸化ホウ素（boron oxide, boric oxide）、ホウ酸、ボラート（Ｂｏｒａｔｅ）、ホウ酸無水物が挙げられる。ホウ酸はオルトホウ酸、メタホウ酸、または四ホウ酸でもよい。ボラートには、水の存在下でホウ酸に加水分解するアルキルおよびアリルホウ酸エステル／トリオルガノホウ酸エステル、例えばトリエチルホウ酸エステル、トリフェニルホウ酸エステル、トリベンジルホウ酸エステル、トリシクロヘキシルホウ酸エステル、トリ（メチルシリル）ホウ酸エステル、トリ‐ｔ‐ブチルホウ酸エステル、トリメトキシボロキシンおよびトリイソプロポキシボロキシンなどのトリアルコキシボロキシン、トリエタノールアミンボラート、ならびに２，２’−オキシビス［４，４，６‐トリメチル−１，３，２−ジオキサボラニン］（２，２’−ｏｘｙｂｉｓ［４，４，６−ｔｒｉｍｅｔｈｙｌ−１，３，２−ｄｉｏｘａｂｏｒａｎｉｎｅ］）などの誘導体が挙げられる。ボラートはまた、ペンタホウ酸ジアンモニウム、四ホウ酸ナトリウム・１０水和物（ホウ砂）、ペンタホウ酸カリウム、二ホウ酸マグネシウム、一ホウ酸カルシウム、三ホウ酸バリウム、およびメタホウ酸亜鉛などの無機ホウ酸塩を含む。適するホウ素化合物はさらに上記のボラートの部分加水分解生成物も含む。典型的には、ホウ素化合物は式Ｂ２Ｏ３を有する酸化ホウ素［ＣＡＳ登録番号＃１３０３−８６−２］、または式Ｈ３ＢＯ３を有するホウ酸［ＣＡＳ登録番号＃１００４３−３５−３］である。
【００２０】
前記ホウ素化合物は、工程Ｉで単独または他の成分との組合せのいずれかで添加できる。
【００２１】
一つの実施態様において、ホウ素化合物は酸化ホウ素またはホウ酸であり、それはトリメチルシロキシ末端ポリジメチルシロキサン、例えば、２５℃で０．６５ｃＳ（ｍｍ２／秒）から２５℃で１００，０００ｃＳ（ｍｍ２／秒）、あるいは２５℃で１００から１０，０００ｃＳ（ｍｍ２／秒）、または２５℃で１００から１，０００ｃＳ（ｍｍ２／秒）までの範囲の粘度を有する、ＤＯＷ  ＣＯＲＮＩＮＧ（登録商標）２００フルイド、に分散される。
【００２２】
トリメチルシロキシ末端ポリジメチルシロキサン中に分散された酸化ホウ素またはホウ酸の量は変わり得るが、典型的には０．５から７０、あるいは１０から５０重量パーセント、あるいは４０から５０重量パーセントの範囲である。
【００２３】
工程Ｉで添加されるホウ素化合物の量は変わり得る。用いられる量は工程Ｉ）で用いらるオルガノポリシロキサンのタイプおよび量、ならびに所望の架橋の程度に依存する。典型的には、ホウ素化合物の量は、工程Ｉの混合物の全重量に基づいて、０．０５から３０、あるいは０．１から１０、あるいは０．１から６重量パーセントの範囲である。
【００２４】
Ｃ）乳化剤
本開示の製法において成分Ｃ）は乳化剤である。本明細書において、「乳化剤」とは、エマルジョンの形成を可能にする任意の化合物または物質をさす。エマルジョンは、水中油滴型エマルジョン、油中水滴型エマルジョン、多相または三重エマルジョンでもよい。乳化剤はエマルジョンを安定化できる任意の界面活性化合物またはポリマーから選択できる。典型的には、そのような界面活性化合物またはポリマーは分散された粒子の合体を防ぐことによりエマルジョンを安定化する。本製法において乳化剤として有用な界面活性化合物は界面活性剤または界面活性剤の組み合わせ物であり得る。界面活性剤はアニオン界面活性剤、カチオン界面活性剤、非イオン界面活性剤、両性界面活性剤、またはそれら界面活性剤いずれかの混合物であり得る。
【００２５】
適するアニオン界面活性剤の代表的な例として、高級脂肪酸アルカリ金属石鹸、ドデシルベンゼンスルホン酸ナトリウムなどのアルキルアリールスルホン酸塩、長鎖脂肪アルコール硫酸エステル塩、オレフィン硫酸塩およびオレフィンスルホン酸塩、硫酸化モノグリセリド、硫酸化エステル、スルホン酸化エトキシル化アルコール、スルホコハク酸エステル、アルカンスルホン酸塩、リン酸エステル塩、アルキルイセチオン酸エステル、アルキルタウラート、ならびにアルキルサルコシナートが挙げられる。
【００２６】
適するカチオン界面活性剤の代表的な例として、アルキルアミン塩、第四級アンモニウム塩、スルホニウム塩、およびホスホニウム塩が挙げられる。適する非イオン界面活性剤の代表的な例として、エチレンオキシドとＣ１２−Ｃ１６アルコールなどの長鎖脂肪アルコールまたは脂肪酸との縮合物、エチレンオキシドとアミンまたはアミドとの縮合物、エチレンオキシドとプロピレンオキシドとの縮合生成物、グリセロールエステル、スクロース、ソルビトール、脂肪酸アルキロールアミド、スクロースエステル、フッ素系界面活性剤、および脂肪族アミンオキシドが挙げられる。適する両性界面活性剤の代表的な例として、イミダゾリン化合物、アルキルアミノ酸塩、およびベタインが挙げられる。
【００２７】
適する市販の非イオン界面活性剤の代表的な例には、ユニケマ（ＩＣＩ  Ｓｕｒｆａｃｔａｎｔｓ）社、米国デラウェア州ウィルミントンから商標名ＢＲＩＪ（登録商標）で販売されている、ポリオキシエチレン脂肪アルコールがある。いくつかの例はＢＲＩＪ（登録商標）３５Ｌｉｑｕｉｄ、ポリオキシエチレン（２３）ラウリルエーテルとして知られているエトキシル化アルコール、およびＢＲＩＪ（登録商標）３０、ポリオキシエチレン（４）ラウリルエーテルとして知られている別のエトキシル化アルコールである。いくつかのさらなる非イオン界面活性剤には、ダウケミカル社、米国ミシガン州ミッドランドから商標ＴＥＲＧＩＴＯＬ（登録商標）で販売されているエトキシル化アルコールがある。いくつかの例は、ＴＥＲＧＩＴＯＬ（登録商標）ＴＭＮ−６、エトキシル化トリメチルノナノールとして知られているエトキシル化アルコール；および商標ＴＥＲＧＩＴＯＬ（登録商標）１５−Ｓ−５、ＴＥＲＧＩＴＯＬ（登録商標）１５−Ｓ−１２、ＴＥＲＧＩＴＯＬ（登録商標）１５−Ｓ−１５、およびＴＥＲＧＩＴＯＬ（登録商標）１５−Ｓ−４０で販売されている種々のエトキシル化アルコール、すなわちＣ１２−Ｃ１４の第二級アルコールエトキシレートである。エトキシル化Ｃ１０ゲルベアルコール（ｅｔｈｏｘｙｌａｔｅｄ  Ｇｕｅｒｂｅｔ  ａｌｃｏｈｏｌ）として知られているＬｕｔｅｎｓｏｌ  ＸＰおよびエトキシル化イソ‐Ｃ１３アルコールとして知られているＬｕｔｅｎｓｏｌ  ＴＯのシリーズでＢＡＳＦ社から供給されるＬｕｔｅｎｓｏｌ（登録商標）もまた用いられ得る。
【００２８】
非イオン界面活性剤を含有する混合物が用いられる場合、二つの非イオン界面活性剤が１１から１５の組み合わせたＨＬＢ（combined HLB）、あるいは１２．５から１４．５の組み合わせたＨＬＢ（combined HLB）を有するように、一つの非イオン界面活性剤は低い親水親油バランス（ＨＬＢ）を有し、他の非イオン界面活性剤は高いＨＬＢを有していることもできる。
【００２９】
あるいは、乳化剤はポリマーまたは「増稠剤」もしくは「増粘剤」と考えられる物質であり得る。そのようなポリマー乳化剤には、ポリビニルアルコール、セルロースポリマーまたはキサンタンガムが挙げられる。ポリビニルアルコールには、加水分解されたポリビニルアルコール、例えば８０から９５％加水分解されたポリビニルアルコールがある。適する増粘剤は、アルギン酸ナトリウム、アラビアゴム、ポリオキシエチレン、グアーガム、ヒドロキシプロピルグアーガム、エトキシル化アルコール、例えばラウレス−４またはポリエチレングリコール４００など、カルボキシメチルセルロース、メチルセルロース、メチルヒドロキシプロピルセルロース、ヒドロキシプロピルセルロース、ポリプロピルヒドロキシエチルセルロースで例示されるセルロース誘導体、デンプンおよびヒドロキシエチルアミロースおよびデンプンアミロースで例示されるデンプン誘導体、イナゴマメガム、塩化ナトリウムおよび塩化アンモニウムで例示される電解質、ならびにフラクトースおよびグルコースなどのサッカライド、およびＰＥＧ−１２０メチルグルコースジオレエーートなどのサッカライド誘導体、またはこれら２種以上の混合物により例示される。典型的には、増粘剤は、セルロース誘導体、サッカライド誘導体および電解質からなる群から、またはセルロース誘導体と任意の電解質、およびデンプン誘導体と任意の電解質との組み合わせにより例示される、上記増粘剤の２種以上の組み合わせから選択される。
【００３０】
前記乳化剤は単独または工程Ｉにおいてさまざまな量の水との組合せのいずれかで添加することができる。典型的には、界面活性剤単独または界面活性剤の組合せが乳化剤として選択されるときは、界面活性剤は濃い水性分散液または水溶液として工程Ｉで添加される。
【００３１】
一つの実施態様では、乳化剤が８〜１５の総ＨＬＢ（組み合わせてのＨＬＢ）を有する２種の非イオン界面活性剤を少なくとも７０重量％含有する水溶液である。
【００３２】
あるいは、乳化剤は、８〜１５のＨＬＢを単独で有する非イオン界面活性剤５〜３０重量パーセントの水溶液であり、または乳化剤は１種の非イオン界面活性剤およびカチオン界面活性剤を少なくとも２０重量パーセント含有する水溶液であり、または乳化剤はアニオン界面活性剤を３０から１００重量パーセント含有する水性界面活性剤である。
【００３３】
工程Ｉで添加される乳化剤の量は変わり得る。用いられる量は所望のエマルジョンのタイプおよび所望する粒径に依存する。典型的には、工程Ｉで添加される乳化剤の量は、工程Ｉの混合物の０．１から４０重量パーセントであり、あるいはその量は０．５から３０重量パーセントである。
【００３４】
工程（Ｉ）での混合は、高粘度材料の混合に作用するために当技術分野で知られている方法により行うことができる。混合は、バッチ、半連続または連続プロセスとして、行うことができる。混合は、チェンジ‐キャンミキサー（ｃｈａｎｇｅ−ｃａｎ  ｍｉｘｅｒｓ）、二重遊星型ミキサー（ｄｏｕｂｌｅ−ｐｌａｎｅｔａｒｙ ｍｉｘｅｒｓ）、  コニカル‐スクリュウミキサー（ｃｏｎｉｃａｌ−ｓｃｒｅｗ  ｍｉｘｅｒｓ）、リボンブレンダー（ｒｉｂｂｏｎ  ｂｌｅｎｄｅｒｓ）、ダブルアームまたはシグマブレードミキサー（Ｄｏｕｂｌｅ−ａｒｍ  ｏｒ  ｓｉｇｍａ−ｂｌａｄｅ  ｍｉｘｅｒｓ）を含めた、中せん断、低せん断を有するバッチ混合装置；Ｃｈａｒｌｅｓ  Ｒｏｓｓ  ＆  Ｓｏｎｓ（米国ニューヨーク州）、Ｈｏｃｋｍｅｙｅｒ  Ｅｑｕｉｐｍｅｎｔ  Ｃｏｒｐ．（米国ニュージャージー州）製のものを含めた、高せん断および高速分散機を有するバッチ装置；Ｂａｎｂｕｒｙ−型（ＣＷ  Ｂｒａｂｅｎｄｅｒ  Ｉｎｓｔｒｕｍｅｎｔ社、米国ニュージャージー州）およびＨｅｎｓｃｈｅｌ型（Ｈｅｎｓｃｈｅｌ  ｍｉｘｅｒｓ  Ａｍｅｒｉｃａ、米国テキサス州）を含めた、高せん断作用を有するバッチ装置、を例えば用いて行うことができる。連続ミキサー／コンパウンダーの実例には、単軸押出機、二軸押出機および多軸押出機、同方向回転押出機、例えばＫｒｕｐｐ  Ｗｅｒｎｅｒ  ＆  Ｐｆｌｅｉｄｅｒｅｒ  Ｃｏｒｐ．（米国ニュージャージー州Ｒａｍｓｅｙ）およびＬｅｉｓｔｒｉｔｚ（米国ニュージャージー州）製のものなど；異方向回転二軸押出機、二段押出機、二軸ローター連続ミキサー、ダイナミックまたはスタティックミキサー、またはこれら装置の組合せが含まれる。
【００３５】
工程Ｉの混合が行われる温度および圧力は決定的な意味は持たないが、一般に周囲温度（室温）および圧力で行われる。典型的には、混合物の温度は、そのような高粘度材料のせん断に付随する機械的エネルギーにより、混合プロセス中に上昇する。
【００３６】
理論により縛られることを望まないが、本発明者らは成分Ａ）、Ｂ）、およびＣ）の混合の結果、ホウ素化合物がシラノール官能性オルガノポリシロキサンと反応して、種々の架橋を形成するものと考えている。また一方、工程Ｉ）混合物へ乳化剤を含めることは、工程ＩＩ）におけるその後のエマルジョン形成を高める。
【００３７】
本製法の工程ＩＩは、工程Ｉの混合物に水を加えてエマルジョンを形成することを含む。典型的には、工程Ｉの混合物１００部毎に、５から７００部の水が混合されて、エマルジョンが形成される。一つの実施態様では、形成されたエマルジョンは水連続相エマルジョンである。典型的には、水連続相エマルジョンは工程Ｉからのホウ素架橋オルガノポリシロキサンの、１５０μｍ未満の平均粒径を有する分散粒子を有する。
【００３８】
添加される水の量は、工程Ｉからの混合物１００重量部あたり、５から７００重量部で変わり得る。水は、工程Ｉからの混合物のエマルジョンを形成するような割合で、工程Ｉの混合物に加えられる。水のこの量は、ホウ素架橋オルガノポリシロキサンおよび乳化剤の選択に依存して変わり得るが、一般的には、水の量は、工程Ｉの混合物１００重量部あたり５から７００部、あるいは工程Ｉの混合物１００重量部あたり５から１００部、あるいは工程Ｉの混合物１００重量部あたり５から７０部である。
【００３９】
典型的には、水は漸増分（incremental portions）に分けて工程Ｉの混合物に添加され、それにより各漸増分は工程Ｉの混合物の３０重量％未満からなり、各漸増分の水が、前の漸増分の水が分散された後それに引き続いて添加され、ここで、ホウ素架橋オルガノポリシロキサンのエマルジョンを形成するに十分な漸増分の水が添加される。
【００４０】
工程（ＩＩ）での混合は、高粘度材料の混合に作用するために当技術分野で知られている方法により行うことができる。混合は、バッチ、半連続または連続プロセスとして、行うことができる。工程（Ｉ）のために記載した混合方法のいずれかが、工程（ＩＩ）の混合を行うために用いることができる。
【００４１】
任意選択で、工程（ＩＩ）で形成された水連続相エマルジョンは、さらに粒径を小さくしおよび／または長期間保存安定性を改良するために、工程（ＩＩＩ）に従ってさらにせん断を受けてもよい。このせん断は上で説明した混合技術のいずれかにより行うことができる。
【００４２】
本方法によって得られるエマルジョン製品は、水中油滴型エマルジョン、油中水滴型エマルジョン、多相エマルジョンまたは三重エマルジョンであり得る。
【００４３】
一つの実施態様において、本方法により製造されるエマルジョン製品は水中油滴型エマルジョンである。水中油滴型エマルジョンは、連続水相中の、分散されたホウ素架橋オルガノポリシロキサン相の平均体積粒子によって特徴付けることができる。その粒子径はエマルジョンのレーザー回折により測定することができる。適するレーザー回折技術は当技術分野では周知である。粒子径は粒子径分布（ｐａｒｔｉｃｌｅ  ｓｉｚｅ  ｄｉｓｔｒｉｂｕｔｉｏｎ、ＰＳＤ）から得られる。ＰＳＤは、体積、面積、長さベースで測定できる。体積粒子径は、その特定の粒子と同じ体積を有する球体の直径に等しい。用語Ｄｖは分散粒子群の平均体積粒子径を表す。Ｄｖ０．５は、累積粒子母集団の５０％に相当する体積で測定された粒子径である。言い換えれば、もしＤｖ０．５＝１０μｍであるなら、粒子の５０％が１０μｍより小さい平均体積粒子径を有し、粒子の５０％は１０μｍより大きい平均体積粒子径を有する。別段の表示がない限り、全ての平均体積粒子径、Ｄｖ０．５を用いて計算されている。
【００４４】
水中油滴型エマルジョン中の分散シロキサン粒子の平均体積粒子径は０．１μｍと１５０μｍの間；または０．１μｍと３０μｍの間；または０．３μｍと５．０μｍとの間である。
【００４５】
本開示のエマルジョンは、エマルジョンのフィルムを乾燥させた後に生じた得られたフィルムまたは被膜の特性によってさらに特徴付けることができる。典型的には、そのような被膜はエマルジョンのフィルムを形成し、エマルジョン中に存在する水を蒸発させるのに十分な時間フィルムをそのままおくことにより得られる。このプロセスはフィルムまたは被膜の周囲温度を上昇させることにより促進させることができる。
【００４６】
本エマルジョンから得られるフィルムまたは被膜は、レオロジー特性によって特徴付けることができる、例えばＣａｒｒｉ−Ｍｅｄレオメーターを使用して、ＬＶＲ中０．２Ｈｚで、動的せん断貯蔵弾性率（Ｇ’）および損失弾性率（Ｇ”）の両方を測定する。ホウ素架橋オルガノポリシロキサンエマルジョンのフィルムを乾燥して被膜が生じる場合、典型的には、得られたシリコーン被膜について２５℃で、
Ｇ’は２００Ｐａから１０，０００，０００Ｐａであり、あるいはＧ’は１０００Ｐａから２００，０００Ｐａであり；
Ｇ”は１０００Ｐａから１０，０００，０００Ｐａであり、あるいはＧ”は１０００Ｐａから２００，０００Ｐａである。
【００４７】
一つの実施態様において、得られるフィルムは、粘度にて特徴付けられる高粘度フルイドとして考えることもできる。そのような粘度測定はレオメーターを用いて行うことができる。得られたフィルムの動的粘度（ｄｙｎａｍｉｃ  ｖｉｓｃｏｓｉｔｙ）は、２５℃で測定して、１００Ｐａから１０，０００，０００Ｐａ、あるいは１０００Ｐａから３００，０００Ｐａである。
【００４８】
他の添加剤、例えば、充填剤、泡制御剤、不凍剤、殺生物剤などを、本開示のエマルジョンに組込むこともできる。
【００４９】
一つの実施態様において、シリカがエマルジョンに加えられて、その結果生じた特性、特にダイラタント特性に作用する。エマルジョンに添加されるシリカの量およびタイプは変わり得る。典型的には、エマルジョンに添加されるシリカの量は０．１から５０重量パーセント、あるいは１から４０重量パーセントで変わることができ、あるいは５から３０重量パーセントがエマルジョンに添加されうる。シリカはエマルジョンの製法中いつでも添加することができるが、典型的には後で添加される。すなわち、エマルジョンが最初に製造され、その後でコロイダルシリカがその製造されたエマルジョンに添加される。
【００５０】
適するシリカには、ヒュームドシリカ、たとえば、ＡＥＲＯＳＩＬ（登録商標）ＯＸ−５０（Ｅｖｏｎｉｋ社から入手可能な、４０ナノメートル平均粒径のシリカ）など；安定化シリカゾル、例えばＫＬＥＢＯＳＯＬ（登録商標）シリーズ（Ｒｏｈｍ  ａｎｄ  Ｈａａｓ社から入手可能）、ＫＬＥＢＯＳＯＬ（登録商標）３０Ｈ２５（２５ｎｍ平均粒径、２．２のｐＨおよび３０％固形分を有するプロトン安定化水性コロイダルシリカゾル）、ＫＬＥＢＯＳＯＬ  ３０Ｈ５０（５０ｎｍ平均粒径、２．５から３．０のｐＨおよび３０％固形分を有するプロトン安定化水性コロイダルシリカゾル）、ＫＬＥＢＯＳＯＬ  ３０Ｎ１２（１２ｎｍ平均粒径、９．５から１０．５のｐＨおよび３０％固形分を有するアンモニウムイオン安定化水性コロイダルシリカゾル）、ＫＬＥＢＯＳＯＬ  ３０Ｎ２５（２５ｎｍ平均粒径、９．６のｐＨおよび３０％固形分を有するアンモニウムイオン安定化水性コロイダルシリカゾル）、ＮＡＬＣＯ（登録商標）１０３４Ａ（２０ナノメートル平均粒径、２．８のｐＨおよび３４％固形分を有する、Ｎａｌｃｏ  Ｃｈｅｍｉｃａｌ社から入手可能な酸性コロイダルシリカゾル）、ＮＡＬＣＯ１１３０（８ナノメートル平均粒径、１０．０のｐＨおよび３０％固形分を有する、Ｎａｌｃｏ  Ｃｈｅｍｉｃａｌ社から入手可能なアルカリ性コロイダルシリカゾル）、ＮＡＬＣＯ１１４０（１５ナノメートル平均粒径、９．４のｐＨおよび４０％固形分を有する、Ｎａｌｃｏ  Ｃｈｅｍｉｃａｌ社から入手可能なアルカリ性コロイダルシリカゾル）などが挙げられる。適するコロイダルシリカとして、Ｗ．Ｒ．Ｇｒａｃｅ社のＬＵＤＯＸ（登録商標）シリーズ、例えば、ＬＵＤＯＸ  ＡＭ、ＬＵＤＯＸＡＭ−３０（１２ｎｍ平均粒径、３０％固形分を有する水性シリカゾル）、ＬＵＤＯＸ  ＡＳ、ＬＵＤＯＸ  ＨＳ４０、ＬＵＤＯＸ  ＬＳ、ＬＵＤＯＸ  ＴＭ、およびＬＵＤＯＸ  ＴＭＡ（２２ｎｍ平均粒径、３４％固形分を有する水性シリカゾル）などが挙げられる。他の適するシリカとして、ニッサンケミカル社（米国テキサス州ヒューストン）のＳＮＯＷＴＥＸ（登録商標）シリーズコロイダルシリカという商品名で販売されているもの、例えばＳＮＯＷＴＥＸなどが挙げられる。
【実施例】
【００５１】
これら実施例は、本発明を当業者に例証することを意図しているのであって、特許請求の範囲に記載される本発明の範囲を限定するように解釈してはならない。すべての測定および実験は、別段の表示がない限り、２３℃で行った。
【００５２】
平均粒径はＭａｌｖｅｒｎ  Ｍａｓｔｅｒｓｉｚｅｒ２０００を使用して測定した。レオロジー特性はティ・エイ・インスツルメントＡＲＥＳレオメーター（円錐およびプレート形状（コーンプレート）装備）（実施例１から５）ならびにＣａｒｒｉ−ＭｅｄレオメーターＣＳＬ２（円錐およびプレート形状（コーンプレート）装備）（実施例６から１０）を使用して測定した。
【００５３】
実施例１
最初に、およそ５０，０００ｍＰａ・ｓ（ｃＰ）の粘度およびおよそ６１，０００の数平均分子量を有するＭｅ２ＳｉＯＨ末端ジメチルポリシロキサン５０ｇを秤量しマックス１００カップ（ｍａｘ  １００  ｃｕｐ）に入れ、続いておよそ１０００ｃＳｔの動粘度（ｋｉｎｅｍａｔｉｃ  ｖｉｓｃｏｓｉｔｙ）を有するトリメチルシロキシキャップポリジメチルシロキサンフルイド中の酸化ホウ素の５０重量％分散液０．１０ｇを添加した。カップを閉じ、Ｓｐｅｅｄｍｉｘｅｒ（登録商標）ＤＡＣ１５０ミキサー内に置き、最大速さで２０秒間回転（ｓｐｉｎ）させた。カップを１５分間そのままに置いた後、最大速度で２０秒間再度回転させた。追加１０分間静止させた後、カップを再度２０秒間回転させた。
前述の回転に続き、直ちにラウリルアルコール（４）エトキシラート（Ｂｒｉｊ（登録商標）３０）０．７５ｇを添加し、ラウリルアルコール（２３）エトキシラート（Ｂｒｉｊ（登録商標）３５Ｌ）の７２％水溶液１．５ｇおよび脱イオン水（ＤＩ）０．６ｇを引き続いて添加した。カップを閉じ、Ｓｐｅｅｄｍｉｘｅｒ（登録商標）中で２０秒間回転させた。カップの中身は濃厚ゲル状粘稠度を有する塊を形成し、カップの壁はスパチュラで掻き取った。カップおよびその中身を再度２０秒間回転させた。濃厚相組成物は、徐々に増やしながら合計３１ｇのＤＩ水で希釈した。最初の漸増量は５ｇで、さらに別の５ｇ、その後１０ｇが続き、最後の１１ｇと続けた。カップは、各漸増量の水添加後、ＳｐｅｅｄＭｉｘｅｒ（登録商標）の中全速力で１８秒間回転させた。得られた最終組成物は低粘度の乳白色液体で、酸化ホウ素を含有するポリジメチルシロキサンおよそ６０重量％の、およそ０．７５μｍの粒径を有する水中油滴型エマルジョンからなっていた。次の日にエマルジョンの２０ｇをペトリ皿に流し入れ、周囲条件で２４時間蒸発させた。エマルジョンから得られたポリマーを検査し、原料シリコーンポリマーの粘度から実質的に粘度が増加していることが分かった。エマルジョンからのポリマーの粘度はレオメーターを用いて測定し、図１にまとめたように、およそ１０７ｃＰ（１０−１／ｓおよび２４℃で）のゼロずり粘度（ｚｅｒｏ−ｓｈｅａｒ−ｒａｔｅ  ｖｉｓｃｏｓｉｔｙ）であることが分かった。これらの結果エマルジョンからのシロキサンポリマーの粘度が原料シロキサンポリマー（およそ５ｘ１０４ｃＰ）の粘度よりも非常に高かったことを示している。
【００５４】
実施例２
実施例１に記載したものと同じ方法を用いて、およそ５０，０００ｍＰａ・ｓ（ｃＰ）の粘度およびおよそ６１，０００の数平均分子量を有するＭｅ２ＳｉＯＨ末端ジメチルポリシロキサン５０ｇ、ならびにおよそ１０００ｃＳｔの動粘度を有するトリメチルシロキシ‐キャップポリジメチルシロキサンフルイド中の酸化ホウ素の５０重量％分散液０．１１ｇから製造した組成物を、ラウリルアルコール（４）エトキシラート（Ｂｒｉｊ（登録商標）３０）０．７５ｇ、ラウリルアルコール（２３）エトキシラート（Ｂｒｉｊ（登録商標）３５Ｌ）の７２％水溶液１．５ｇおよび脱イオン水（ＤＩ）０．６０ｇを用いて、乳化した。エマルジョンの濃厚相を、実施例１と同じ方法を用いて、徐々に増量させながら合計３１ｇのＤＩ水で希釈した。エマルジョンの平均粒径はおよそ０．７５μｍであった。
【００５５】
実施例３
用いたポリジメチルシロキサン中の酸化ホウ素分散液の量を除いて、実施例２に記載した同じ方法および量を用いて、エマルジョンを製造した。このエマルジョンは、Ｍｅ２ＳｉＯＨ末端ジメチルポリシロキサン５０ｇおよび酸化ホウ素／ポリジメチルシロキサン分散液０．４０ｇを用いて製造した。このエマルジョンの平均粒径はおよそ０．７５μｍであった。
【００５６】
実施例４
実施例１で記載した方法を用いて、およそ５０，０００ｍＰａ・ｓ（ｃＰ）の粘度およびおよそ６１，０００の数平均分子量を有するＳｉＯＨ官能性ジメチルポリシロキサン５０ｇ、およびおよそ１０００ｃＳｔの動粘度を有するトリメチルシロキシ‐キャップポリジメチルシロキサンフルイド中の酸化ホウ素の５０重量％分散液０．５０ｇから製造した組成物を、水性第二級アルキルスルホン酸ナトリウム（Ｈｏｓｔａｐｕｒ（登録商標）ＳＡＳ−６０）の６０重量％の１．２５ｇおよび水５．０ｇを用いて乳化した。得られた濃厚相組成物をＤＩ水２７ｇで、実施例１に記載されたように徐々に増量しながら希釈した。得られたエマルジョンは０．５％のＢ２Ｏ３を含有するＰＤＭＳのアニオンエマルジョン（およそ６０％固定分）からなっていた。このエマルジョンから水を取り除くと高粘度ポリマーがもたらされた。
【００５７】
実施例５
実施例１で記載した方法を用いて、およそ５０，０００ｍＰａ・ｓ（ｃＰ）の粘度およびおよそ６１，０００の数平均分子量を有するＳｉＯＨ官能性ジメチルポリシロキサン５０ｇ、およびおよそ１０００ｃＳｔの動粘度を有するトリメチルシロキシ‐キャップポリジメチルシロキサンフルイド中のホウ酸の５０重量％分散液０．５０ｇから製造した組成物を、塩化セチルトリメチルアンモニウムの３０％水溶液（ＣＥＴＡＣ（登録商標）３０）３．３ｇおよび水０ｇを用いて、乳化させた。得られた濃厚相組成物をＤＩ水３０ｇで、実施例１に記載されたように徐々に増量しながら希釈した。得られたエマルジョンは５００ｐｐｍのＢ２Ｏ３を含有するＰＤＭＳのおよそ６０％カチオンエマルジョンからなっていた。このエマルジョンから水を取り除くとゴム状粘稠度を有したポリマーフィルムがもたらされた。
【００５８】
実施例６
最初に、α‐イソ‐トリデシル‐ω‐ヒドロキシルポリ（オキシエチレン）（Ｌｕｔｅｎｓｏｌ  ＴＯ１２）２ｇを、２５０ｍＬガラスビーカーに入れ、続いて脱イオン水４０ｇを加えた。この界面活性剤溶液を１時間（ＩＫＡローター上の４枚羽根金属攪拌器にて１５０ｒｐｍで）攪拌した。およそ５０ｍＰａ・ｓ（ｃＰ）の粘度および８００の数平均分子量を有するＳｉＯＨ官能性シロキサン５０ｇをマックス１００カップに秤量して入れ、続いて２５℃でおよそ１０００ｃＳ（ｍｍ２／秒）の動粘度を有するトリメチルシロキシキャップポリジメチルシロキサンフルイド中の酸化ホウ素の５０重量％分散液６．６ｇを添加した。カップを閉じ、Ｓｐｅｅｄｍｉｘｅｒ（登録商標）ＤＡＣ１５０ミキサー中に置いた。カップを最大速度で２０秒間回転させた。カップの中身を上述した界面活性剤溶液に加え、Ｕｌｔｒａｔｕｒｒａｘミキサーにて最大速度で混合した。その後、ステアリン酸０．１７ｇおよびオレイン酸０．１８ｇを、穏やかな攪拌下（ＩＫＡローター上の４枚羽根金属攪拌器にて１５０ｒｐｍ）で加えた。得られた最終組成物は低粘度の乳白色液体で、酸化ホウ素を含有するポリジメチルシロキサンおよそ６０重量％の、およそ３．８μｍの平均粒径を有する水中油滴型エマルジョンからなっていた。次の日にエマルジョンの２０ｇをアルミニウムカップに流し入れ、周囲条件で２４時間蒸発させた。エマルジョンから得られたポリマーを検査し、フィルムを形成していることが分かった。このフィルムのレオロジー特性をＣａｒｒｉ−ｍｅｄレオメーターを用いて調べた。線形粘弾性領域（ＬＶＲ）をまず測定した（０．２Ｈｚおよび２５℃で２ｃｍ、４°のスチール製円錐形状を有するトルクランプ（Ｔｏｒｑｕｅ  ｒａｍｐ））。その後、貯蔵弾性率（Ｇ’）および損失弾性率（Ｇ”）両方をこの領域で測定した。Ｇ’は１３６００Ｐａで、Ｇ”は７２４００Ｐａであった。
【００５９】
実施例７
最初に、３０％活性成分量の第二級アルキルスルホン酸塩（ＨｏｓｔａｐｕｒＳＡＳ３０）４０ｇを５００ｍＬガラスビーカーに秤量し、続いて脱イオン水１００ｇを加えた。（ＩＫＡローター上の４枚羽根金属攪拌器で１５０ｒｐｍ）。およそ５０ｍＰａ・ｓ（ｃＰ）の粘度およびおよそ８００の数平均分子量を有するＳｉＯＨ官能性シロキサン３００ｇを５００ｍＬガラスベーカーに秤量し、続いて２５℃でおよそ１０００ｃＳ（ｍｍ２／秒）の動粘度を有するトリメチルシロキシキャップポリジメチルシロキサンフルイド中の酸化ホウ素の５０重量％分散液３７ｇを添加した。この混合物を１５分攪拌した（ＩＫＡローター上の４枚羽根金属攪拌器で１５０ｒｐｍ）。このシリコーン相を上述した界面活性剤水溶液に流し込み、５分間攪拌した。得られた混合物をＲａｎｎｉｅ（登録商標）ＡＰＶシステム２００中４００バールにて１回通して処理した。その後、ステアリン酸０．５５ｇおよびオレイン酸０．７８ｇを、最後に穏やかな攪拌（ＩＫＡローター上の４枚羽根金属攪拌器で１５０ｒｐｍ）下で添加した。得られた最終組成物は低粘度の乳白色液体で、酸化ホウ素を含有するポリジメチルシロキサンおよそ６０重量％の、およそ１．３μｍの平均粒径を有する水中油滴型エマルジョンからなっていた。上に記載したようにして、フィルムのレオロジーを調べた。弾性率Ｇ’は２４００Ｐａで、Ｇ”は２８６００Ｐａであった。
【００６０】
実施例８
α‐イソ‐トリデシル‐ω‐ヒドロキシルポリ（オキシエチレン）１．５ｇを塩化ヘキサデシルトリメチルアンモニウム（有効成分３０％）（Ａｒｑｕａｄ１６−２９）で置き換えたことを除いて、実施例６に記載したものと同じ方法および量を用いた。先に記載したようにしてフィルムのレオロジーを調べた。弾性率Ｇ’は２９９７０Ｐａで、Ｇ”は１１２５００Ｐａであった。
【００６１】
実施例９
ＳｉＯＨ官能性シロキサン４．２ｇをＤｏｗ  Ｃｏｒｎｉｎｇ（登録商標）ＡＰ−６０８７（これは末端メトキシおよびヒドロキシ官能性シロキシ基を有する、ジメチル−、メチル−、アミノエチルアミノイソブチル−シロキサンである）で置き換えたことを除いて、実施例６に記載したものと同じ方法および量を用いた。先に記載したようにしてフィルムのレオロジーを調べた。弾性率Ｇ’は３３００Ｐａで、Ｇ”は２９４００Ｐａであった。
【００６２】
実施例１０
ＳｉＯＨ官能性シロキサン０．６ｇをエチレンジアミンプロピルトリメトキシシランで置き換えたことを除いて、実施例６に記載したものと同じ方法および量を用いた。先に記載したようにしてフィルムのレオロジーを調べた。弾性率Ｇ’は２３３００Ｐａで、Ｇ”は６２０００Ｐａであった。
【図１】
0005536754.tif 000002